СПОСОБ ПОДАЧИ КАТАЛИЗАТОРА В ПОЛИМЕРИЗАЦИОННЫЙ РЕАКТОР

1. Способ введения порошка катализатора на основе титанового соединения, нанесенного на галогенид магния в качестве носителя, в газофазный реактор полимеризации олефинов, отличающийся тем, что он включает:
(а) хранение порошка катализатора в атмосфере жидкого алкана, имеющего число углеродных атомов от 3 до 12,
(b) выведение со стадии (а) дозированного количества указанного порошка катализатора с помощью поворотного клапана,
3
12
(с) перемещение указанного дозированного количества порошка катализатора в секцию активации катализатора непрерывным захватывающим потоком жидкого С-С-алкана,
(d) контактирование порошка катализатора с жидкой фазой, содержащей алюмоорганическое соединение и, необязательно, внешнее донорное соединение,
(е) введение порошка активированного катализатора в один или более газофазных реакторов полимеризации олефинов, где газовую смесь, содержащую, по меньшей мере, один альфа-олефин, подвергают полимеризации.
2. Способ по п.1, в котором соотношение между указанным порошком катализатора и указанным жидким алканом на стадии а) находится в интервале от 50 до 1000 г катализатора на каждый литр жидкого алкана.
3. Способ по п.2, в котором указанное соотношение находится в интервале от 100 до 500 г катализатора на каждый литр указанного жидкого алкана.
3
12
3
12
4. Способ по п.1, в котором указанный жидкий С-С-алкан стадии с) представляет собой такой же С-С-алкан, который используют на стадии хранения катализатора а).
3
12
5. Способ по п.1, в котором указанный жидкий С-С-алкан стадий а) и с) выбирают из пропана, н-бутана, изобутана, н-пентана, изопентана, гексана.
6. Способ по п.5, в котором указанным алканом является жидкий пропан.
7. Способ по п.6, в котором указанный жидкий пропан на стадии а) выдерживают в температурном интервале от 10 до 30°C и при давлении в интервале от 25 до 35 бар (от 2500 до 3500 кПа).
8. Способ по п.1, в котором подача указанного жидкого алкана на стадию а) идет непосредственно из секции регенерации мономера указанных одного или более газофазных полимеризационных реакторов.
9. Способ по п.1, в котором стадию d) осуществляют в последовательности из двух сосудов активации катализатора.
10. Способ по п.1, в котором алюмоорганическое соединение стадии d) выбирают из триэтилалюминия, триизобутилалюминия, три-н-бутилалюминия, три-н-гексилалюминия, три-н-октилалюминия.
11. Способ по п.1, в котором внешний электронодонор стадии d) выбирают из спиртов, гликолей, сложных эфиров, кетонов, аминов, амидов, нитрилов, алкоксисиланов и простых эфиров.